(57)【要約】  無機酸化物及び／又は金属からなる表面を有する封止対象に適用して，大気中で，４００℃を超えない温度領域において熱処理するとき，良好な濡れ性を示し，冷却固化により当該表面に良好に接着（密着）して封止でき，重ね合わせたそれら表面同士を接合もできる，無鉛の無機低融点組成物を提供することである。【特許請求の範囲】
【請求項１】
Ｍｏ及びＷから選ばれる１種又は２種，並びに，Ａｇ，Ｉ，及びＯを必須の構成要素として含んでなる低融点組成物であって，カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ΣＡｇＱ１／ｑ  ・・  ６８〜９４モル％，及び
ΣＭＯｍ／２  ・・・  １８〜８８モル％，
を満たし，且つ，
Ｒ１をアルカリ金属,Ｒ２をアルカリ土類金属としたとき，（２×ＭｏＯ３＋２×ＷＯ３＋３×ＰＯ５／２）／（ＡｇＯ１／２＋Ｒ１Ｏ１／２＋２×Ｒ２Ｏ）＜１であり，
酸化物表面に対し低接触角を示すものである，低融点組成物。
【請求項２】
Ｍｏ及びＷから選ばれる１種又は２種，並びに，Ａｇ，Ｉ，及びＯを必須の構成要素として含んでなる低融点組成物であって，カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ΣＡｇＱ１／ｑ  ・・  ６８〜９４モル％，及び
ΣＭＯｍ／２  ・・・  １８〜８８モル％，
を満たし，且つ，
吸収端の波長λｇが４８０ｎｍ以上である，低融点組成物。
【請求項３】
請求項１又は２の低融点組成物であって，Ｍｏ及びＷから選ばれる１種又は２種，並びに，Ａｇ，Ｉ，及びＯのみを構成要素として含んでなり，且つ
（２×ＭｏＯ３＋２×ＷＯ３）／ＡｇＯ１／２＜１である
低融点組成物。
【請求項４】
ＡｇＦ，ＡｇＣｌ及びＡｇＢｒを実質的に含まない，請求項１〜３の何れかの低融点組成物。
【請求項５】
Ｍｏ及びＷから選ばれる１種又は２種並びにＡｇ，Ｉ，及びＯを含んでなり，酸化物表面に対し低接触角を示す低融点組成物の製造方法であって，
カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして，該組成物を表したとき，該成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ΣＡｇＱ１／ｑ  ・・  ６８〜９４モル％，及び
ΣＭＯｍ／２  ・・・  １８〜８８モル％，
を満たし，且つ，
Ｒ１をアルカリ金属,Ｒ２をアルカリ土類金属としたとき，（２×ＭｏＯ３＋２×ＷＯ３＋３×ＰＯ５／２）／（ＡｇＯ１／２＋Ｒ１Ｏ１／２＋２×Ｒ２Ｏ）＜１
となるように原料を準備し調合し，加熱溶融した後冷却固化させる各ステップを含む，製造方法。
【請求項６】
Ｍｏ及びＷから選ばれる１種又は２種並びにＡｇ，Ｉ，及びＯを含んでなり，酸化物表面に対し低接触角を示す低融点組成物の製造方法であって，
カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして，該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ΣＡｇＱ１／ｑ  ・・  ６８〜９４モル％，及び
ΣＭＯｍ／２  ・・・  １８〜８８モル％，
を満たし，且つ
該組成物の吸収端の波長λｇが４８０ｎｍ以上
となるように原料を準備し調合し，加熱溶融した後冷却固化させる各ステップを含む，製造方法。
【請求項７】
請求項５又は６の製造方法であって，該低融点組成物がＭｏ及びＷから選ばれる１種又は２種，並びに，Ａｇ，Ｉ，及びＯのみを構成要素として含んでなり，且つ
（２×ＭｏＯ３＋２×ＷＯ３）／ＡｇＯ１／２＜１であるように
原料を準備し調合し，加熱溶融した後冷却固化させる各ステップを含む，製造方法。
【請求項８】
請求項５〜７の何れかの製造方法であって，該低融点組成物がＡｇＦ，ＡｇＣｌ及びＡｇＢｒを実質的に含まないように，原料を準備し調合し，加熱溶融した後冷却固化させる各ステップを含む，製造方法。
【請求項９】
請求項１〜４の何れかの低融点組成物を含んでなる低融点封止材。
【請求項１０】
請求項９の低融点封止材で封止された電子部品。
【請求項１１】
請求項９の低融点封止材で互いに接合された２以上の部材を含んでなる，電子部品。
【請求項１２】
水晶振動子，半導体素子，ＳＡＷ素子又は有機ＥＬ素子である，請求項１０又は１１の電子部品。
【発明の詳細な説明】
【技術分野】
【０００１】
本発明は，無機組成物に関し，より具体的には無機の低融点組成物，該組成物を含んでなる低融点封止材，及びこれを用いた電子部品に関する。
【背景技術】
【０００２】
種々の無機低融点組成物が電気・電子機器業界において様々な用途で用いられている。例えば，水晶振動子，ＬＥＤ素子のような電気・電子部品の封止において，低融点（例えば，２５０℃）のＡｕ−Ｓｎ合金はんだペーストや封止用ガラスフリットが，これをそれらの部品に塗布し焼成するという方法で用いられている。【０００３】
Ａｕ−Ｓｎ合金（特許文献１）は以前より用いられてきた材料であり信頼性はあるが，金を成分に含むため非常に高価である。【０００４】
このため，封止材の調製に用いられる低融点ガラスとしては，より安価なＰｂＯ系ガラスやＶ２Ｏ５系ガラスも知られている。例えば，４００℃未満の温度で封止可能なＰｂＯ系ガラス（特許文献２）や３５０℃以下で焼成可能なＶ２Ｏ５系ガラス（特許文献３）が知られている。【０００５】
他方，酸化銀及び／又はハロゲン化銀と他の金属酸化物（Ｐｂ，Ｖであってよい）を含んでなる，３００〜３３０℃で使用できる封止材料が知られている（特許文献４）。【０００６】
また，酸化銀，五酸化燐及びヨウ化銀を含んでなる封止材料が知られている（特許文献５，６）。【０００７】
このような状況において，近年，電気・電子材料の回路構成等の益々の微細化が進むのに伴い，より信頼性が高く且つ安価な封止材が求められるようになっているが，その要請には未だ十分に応えられていない。
【先行技術文献】
【特許文献】
【０００８】
【特許文献１】特開平９−１２２９６９号公報
【特許文献２】特開昭６１−２６１２３３号公報
【特許文献３】特開２０１３−３２２５５号公報
【特許文献４】特開平５−１４７９７４号公報
【特許文献５】特開２０００−１８３５６０号公報
【特許文献６】特開２００１−３２８８３７号公報
【発明の概要】
【発明が解決しようとする課題】
【０００９】
本発明の一目的は，無機酸化物及び／又は金属からなる表面を有する封止対象に適用して，大気中で，４００℃を超えない，好ましくは３５０℃を超えない低い温度領域において熱処理するとき，それらの表面に対し良好な濡れ性を示してよく拡がり，その後の冷却固化により当該表面に良好に接着（密着）した状態となることでこれを封止でき，また重ね合わせたそれら表面同士を接合もできる，無鉛の無機低融点組成物を提供することである。本発明の更なる一目的は，そのような組成物を含む低融点封止材を提供することである。本発明の尚も更なる一目的は，それらの封止材で封止又は接合された電子部品を提供することである。
【課題を解決するための手段】
【００１０】
本発明者は，構成要素としてＡｇ，Ｍｏ，Ｉ，Ｏのみを有する無機低融点組成物の無機酸化物表面に対する濡れ性について調査していたところ，茶褐色や黒色といった濃い色の組成物は濡れ性が良く，淡黄色の組成物は濡れ性が悪いことを発見した。更に，この組成物に他の元素を添加した場合の色調と濡れ性の関係性，色調及び濡れ性と組成の関係性について検討を加えて完成するに至ったものである。すなわち，本発明は以下を提供する。【００１１】
１．Ｍｏ及びＷから選ばれる１種又は２種，並びに，Ａｇ，Ｉ，及びＯを必須の構成要素として含んでなる低融点組成物であって，カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ΣＡｇＱ１／ｑ  ・・  ６８〜９４モル％，及び
ΣＭＯｍ／２  ・・・  １８〜８８モル％，
を満たし，且つ，
Ｒ１をアルカリ金属,Ｒ２をアルカリ土類金属としたとき，（２×ＭｏＯ３＋２×ＷＯ３＋３×ＰＯ５／２）／（ＡｇＯ１／２＋Ｒ１Ｏ１／２＋２×Ｒ２Ｏ）＜１であり，
酸化物表面に対し低接触角を示すものである，低融点組成物。
２．Ｍｏ及びＷから選ばれる１種又は２種，並びに，Ａｇ，Ｉ，及びＯを必須の構成要素として含んでなる低融点組成物であって，カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ΣＡｇＱ１／ｑ  ・・  ６８〜９４モル％，及び
ΣＭＯｍ／２  ・・・  １８〜８８モル％，
を満たし，且つ，
吸収端の波長λｇが４８０ｎｍ以上である，低融点組成物。
３．上記１又は２の低融点組成物であって，Ｍｏ及びＷから選ばれる１種又は２種，並びに，Ａｇ，Ｉ，及びＯのみを構成要素として含んでなり，且つ
（２×ＭｏＯ３＋２×ＷＯ３）／ＡｇＯ１／２＜１である
低融点組成物。
４．ＡｇＦ，ＡｇＣｌ及びＡｇＢｒを実質的に含まない，上記１〜３の何れかの低融点組成物。
５．Ｍｏ及びＷから選ばれる１種又は２種並びにＡｇ，Ｉ，及びＯを含んでなり，酸化物表面に対し低接触角を示す低融点組成物の製造方法であって，
カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして，該組成物を表したとき，該成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ΣＡｇＱ１／ｑ  ・・  ６８〜９４モル％，及び
ΣＭＯｍ／２  ・・・  １８〜８８モル％，
を満たし，且つ，
Ｒ１をアルカリ金属,Ｒ２をアルカリ土類金属としたとき，（２×ＭｏＯ３＋２×ＷＯ３＋３×ＰＯ５／２）／（ＡｇＯ１／２＋Ｒ１Ｏ１／２＋２×Ｒ２Ｏ）＜１
となるように原料を準備し調合し，加熱溶融した後冷却固化させる各ステップを含む，製造方法。
６．Ｍｏ及びＷから選ばれる１種又は２種並びにＡｇ，Ｉ，及びＯを含んでなり，酸化物表面に対し低接触角を示す低融点組成物の製造方法であって，
カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして，該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ΣＡｇＱ１／ｑ  ・・  ６８〜９４モル％，及び
ΣＭＯｍ／２  ・・・  １８〜８８モル％，
を満たし，且つ
該組成物の吸収端の波長λｇが４８０ｎｍ以上
となるように原料を準備し調合し，加熱溶融した後冷却固化させる各ステップを含む，製造方法。
７．上記５又は６の製造方法であって，該低融点組成物がＭｏ及びＷから選ばれる１種又は２種，並びに，Ａｇ，Ｉ，及びＯのみを構成要素として含んでなり，且つ
（２×ＭｏＯ３＋２×ＷＯ３）／ＡｇＯ１／２＜１であるように
原料を準備し調合し，加熱溶融した後冷却固化させる各ステップを含む，製造方法。
８．上記５〜７の何れかの製造方法であって，該低融点組成物がＡｇＦ，ＡｇＣｌ及びＡｇＢｒを実質的に含まないように，原料を準備し調合し，加熱溶融した後冷却固化させる各ステップを含む，製造方法。
９．  上記１〜４の何れかの低融点組成物を含んでなる低融点封止材。
１０．上記９の低融点封止材で封止された電子部品。
１１．上記９の低融点封止材で互いに接合された２以上の部材を含んでなる，電子部品。
１２．水晶振動子，半導体素子，ＳＡＷ素子又は有機ＥＬ素子である，上記１０又は１１の電子部品。
【発明の効果】
【００１２】
本発明の無機低融点組成物は，これを含んでなる低融点封止材を封止対象の無機酸化物及び／又は金属からなる表面に適用し，大気中で４００℃を超えない幅広い温度領域において加熱融解させて適宜広げた後，冷却させ固化させることで，当該表面に対し密着性の良好な封止を達成できる。また，無機酸化物に対する融解時の濡れ性が特に高く，このため，無機酸化物表面を含む封止対象の封止に取り分け適している。
【図面の簡単な説明】
【００１３】
【図１】図１は，封止材を用いた水晶振動子の構造を分解した状態で示す模式図である。
【図２】図２は，低融点ガラス組成物３及び５の，厚さ５０μｍにおける内部透過率についての分光透過率曲線を示す。
【図３】図３は，液滴の接触角θと，θを算出するために用いるパラメータを示す模式図である。
【発明を実施するための形態】
【００１４】
本明細書において，「低融点」の語は，融点が４００℃を超えないことを意味し，より好ましくは，融点が３５０℃を超えないことを意味する。本発明の低融点ガラス組成物は，その融点に適した用途に使用できる。例えば，２５０〜３５０℃の融点を有する組成物は，Ａｕ−Ｓｎ合金封止材の安価な代替材料として用いることができる。また，融点が２５０℃を超えない組成物は，Ａｕ−Ｓｎ合金はんだが既に用いられている電子部品に更に封止を施す場合にも好都合に使用できる。
【００１５】
本発明の組成物をその成分とそれらの量的関係によって規定するにあたり，便宜上，当該組成物をその製造原料由来のカチオンとアニオンとが結合してなる，式ＭＱｍ／ｑ〔式中，Ｍは価数ｍのカチオン，Ｑは価数ｑのアニオンを表す。〕で示される種々の化合物の集合体であると見做し，且つ酸化物イオン（Ｏ２−）以外のアニオンは全てＡｇイオンと結合しているものと見做す。なお，それらの化合物が満たす前記の量的条件の下では，〔Ａｇイオンのモル数〕＞〔酸化物以外の各アニオンのモル数×価数の合計〕という関係が成り立つ。
【００１６】
本発明の低融点組成物は，４００℃を超えない温度，例えば好ましくは２００〜４００℃，より好ましくは２５０〜３５０℃の範囲で，無機酸化物への良好な濡れ性を有している。従って，当該組成物を，例えば粒子（例えば，粉末やペースト）の形で，無機酸化物又は金属からなる表面を有する封止対象に適用し，上記の温度に加熱することで流動させて封止対象の表面に広げ，次いで冷却して固化させることにより，当該組成物が封止対象の表面に強く密着した状態となってこれを封止することができる。
【００１７】
本発明の組成物において，ＡｇＩは，必須の成分であり，組成物の液相線温度を低下させる効果及びガラス相を形成させる効果がある。これらの効果の利用のため，ＡｇＩの含有量は，好ましくは１２〜８２モル％，より好ましくは２０〜７６モル％，更に好ましくは２３〜７３モル％である。
【００１８】
ＡｇＯ１／２も，本発明の組成物の必須の成分である。ＡｇＯ１／２は，Ａｇ＋以外のカチオンＭｍ＋（主としてＭｏ６＋）へ酸化物イオン（Ｏ２−）を供給し，Ｍｍ＋の配位数やＭＯｎ（２ｎ−ｍ）−配位多面体の連結の数を変化させることにより，組成物の液相やガラス相を形成させる効果，及び酸化物との密着性を高める効果を生じさせる。これらの効果の利用のため，ＡｇＯ１／２の含有量は，好ましくは１２〜６０モル％，より好ましくは１６〜５４モル％，更に好ましくは１８〜５２モル％である。
【００１９】
ＭｏＯ３又はＷＯ３の少なくとも１種以上も本発明の組成物の必須の成分であり，組成物の液相線温度を低下させる効果やガラス相を形成させる効果，及び無機酸化物との密着性を高める効果を有する。これらの効果の利用のため，ＭｏＯ３とＷＯ３の含有量の合計は，好ましくは６〜２８モル％，より好ましくは８〜２６モル％，更に好ましくは９〜２５モル％である。
ＭｏＯ３は比較的低融点にする効果があり，ＷＯ３は比較的高融点にする効果がある。３００℃以下でフローする組成物を得るためには，モル比ＭｏＯ３／（ＭｏＯ３＋ＷＯ３）を０．２〜１．０とすることが好ましく，０．５〜１．０とすることがより好ましい。２５０〜３００℃では軟化しない耐熱性を有し，かつ，３００〜４００℃でフローする組成物を得るためには，モル比ＭｏＯ３／（ＭｏＯ３＋ＷＯ３）を０〜０．２とすることが好ましく，０〜０．０５とすることがより好ましい。
【００２０】
本発明の組成物において，４００℃を超えない温度で融解させるため，ＡｇＱ１／ｑで表される銀化合物成分の合計（ΣＡｇＱ１／ｑ）は好ましくは６８〜９４モル％，より好ましくは７０〜９２モル％，更に好ましくは７２〜９１モル％である。
【００２１】
本発明の組成物において，４００℃を超えない温度で融解させるため，ＭＯｍ／２で表される酸化物成分の合計含有量（ΣＭＯｍ／２）は，１８〜８４モル％，より好ましくは２４〜８０モル％，更に好ましくは２７〜７７モル％である。
【００２２】
本発明の組成物において，組成物の色調と酸化物に対する濡れ性との間には強い相関関係があることを本発明者は見出した。
本発明の組成物が，酸化物に対する良好な濡れ性を示すには，組成物の色調が茶褐色等の濃色であること，より具体的には吸収端の波長λｇが４８０ｎｍ以上であることが必要である。好ましくはλｇは４８４ｎｍ以上である。
【００２３】
本発明の組成物において「吸収端の波長λｇ」とは，組成物を５０μｍの厚さとした場合の内部透過率が５０％となる波長をいう。透過率測定用サンプルとして組成物を５０μｍ近辺の均一な厚みの膜にするには，例えば，融点以上に加熱した組成物を２枚のスライドガラスに挟んで押し広げてから冷却すればよい。スライドガラス間にスペーサ（ガラスビーズ等）を挟んでおくと膜厚の均一さを担保できる。内部透過率を求めるには空気−スライドガラス界面及びスライドガラス−低融点組成物界面に生じる光反射の影響を除く必要があるが，本発明の組成物は７００ｎｍでは光吸収がほとんどないことから，７００ｎｍの外部透過率〔Ｔ(700ｎｍ,ｔ)〕で代用することができる。また，スライドガラスにおける可視光の内部透過率は，ほぼ１００％である。これらのことに基づき，波長λ，厚みｔにおける内部透過率τ（λ，ｔ）は式１により求めることができる。従って，サンプルの厚み５０μｍにおける内部透過率τ（λ，５０μｍ）は式２により求めることができる。こうして求めたτ（λ，５０μｍ）が０．５となる波長をλｇとする（式３）。
【００２４】
【数１】
2017068864.tif 000002
【００２５】
【数２】
2017068864.tif 000003
【００２６】
【数３】
2017068864.tif 000004
【００２７】
Ａｇ，Ｍｏ，Ｉ，Ｏのみからなる組成物であれば，関係式２×ＭｏＯ３／ＡｇＯ１／２＜１を満たすようにすれば前記色調が得られ，その場合には酸化物への濡れ性も良好になることを本発明者は見出した。
【００２８】
Ａｇ，Ｍｏ，Ｉ，Ｏのみからなる組成物中で各イオンは，Ａｇ＋，Ｉ−，ＭｏＯ４２−，並びにＭｏＯ４２−の縮合したＭｏ２Ｏ７２−の形式で存在すると言われている。一方，前記関係式を満たすときにはＭｏＯ４２−を形成してもなお余剰のＯ２−イオンが存在するから，これが格子欠陥等を生じさせ組成物の色調を茶褐色に変色させるものと推測される。また，前記「余剰のＯ２−イオン」が被接着材料である酸化物表面との結合性に影響を及ぼして濡れ性を良好にするものと推測される。
【００２９】
同様に，Ａｇ，Ｗ，Ｉ，Ｏのみからなる組成物であれば，関係式２×ＷＯ３／ＡｇＯ１／２＜１を満たすようにすれば，前記色調が得られ，その場合には酸化物への濡れ性も良好になることを本発明者は見出した。
Ｍｏ及びＷの両方を含む組成物であれば，（２×ＭｏＯ３＋２×ＷＯ３）／ＡｇＯ１／２＜１を満たすようにすれば，前記色調が得られ，酸化物への濡れ性も良好になることを本発明者は見出した。
【００３０】
Ｍｏ及び／又はＷ，並びにＡｇ，Ｉ，Ｏからなる組成物に，更なる成分としてＰＯ５／２を加えた場合には，ＰＯ５／２はＰＯ４３−等の形になりＯ２−イオンを消費するため，ＰＯ５／２を含まない場合よりも多くのＡｇＯ１／２を必要とすることを本発明者は見出した。この場合は（２×ＭｏＯ３＋２×ＷＯ３＋３×ＰＯ５／２）／ＡｇＯ１／２＜１を満たすようにすれば，前記色調が得られ，その場合には酸化物への濡れ性も良好になることも本発明者は見出した。
【００３１】
Ｍｏ及び／又はＷ，並びにＡｇ，Ｉ，Ｏからなる組成物に更なる成分としてアルカリ金属酸化物Ｒ１Ｏ１／２を加えた場合には，Ｒ１Ｏ１／２はＲ＋の形になりＯ２−イオンを供給するため，Ｒ１Ｏ１／２を含まない場合よりも少ないＡｇＯ１／２の量でも良い。この場合は（２×ＭｏＯ３＋２×ＷＯ３）／（ＡｇＯ１／２＋Ｒ１Ｏ１／２）＜１を満たすようにすれば，前記色調が得られ，その場合には酸化物への濡れ性も良好になることを本発明者は見出した。
【００３２】
Ｍｏ及び／又はＷ，並びにＡｇ，Ｉ，Ｏからなる組成物に更なる成分としてアルカリ土類金属酸化物Ｒ２Ｏを加えた場合には，Ｒ２ＯはＲ２＋の形になりＯ２−イオンを供給するため，Ｒ２Ｏを含まない場合よりも少ないＡｇＯ１／２の量でも良い。この場合は（２×ＭｏＯ３＋２×ＷＯ３）／（ＡｇＯ１／２＋２×Ｒ２Ｏ）＜１を満たすようにすれば，前記色調が得られ，その場合には酸化物への濡れ性も良好になることを本発明者は見出した。
【００３３】
Ｍｏ及び／又はＷ，並びにＡｇ，Ｉ，Ｏからなる組成物に任意成分として，Ｐ，Ｒ１，Ｒ２を含む場合に酸化物への濡れ性を良好にするには，（２×ＭｏＯ３＋２×ＷＯ３＋３×ＰＯ５／２）／（ＡｇＯ１／２＋Ｒ１Ｏ１／２＋２×Ｒ２Ｏ）を１未満とすればよく，０．９９以下とすることが好ましく，０．９８以下とすることがより好ましく，０．９５以下とすることが更に好ましい。
【００３４】
このように，添加する他の成分が酸性酸化物である場合は，必要なＡｇＯ１／２量は多くなり，塩基性酸化物である場合は必要なＡｇＯ１／２量は少なくなり，添加する他の成分が両性酸化物である場合は，必要なＡｇＯ１／２量に大きな変化は生じない，という明白な傾向が認められる。
【００３５】
これらのことは，組成物が上記の式を満たすようにすれば，当該組成物にＡｇＯ１／２がある一定量以上含有されることになって，無機酸化物表面に対する良好な濡れ性が得られると共に，そのような量で含有されるＡｇＯ１／２により，当該組成物が前記の色調を有する結果となることを示している。従ってまた，組成物が当該前記の色調を有している場合，そのことは，当該組成物が上記一定量以上のＡｇＯ１／２を含有しており，無機酸化物表面に対し良好な濡れ性を有するものであることを示している。
【００３６】
実際に組成を調整する場合には，組成物を５０μｍの厚さとした場合に内部透過率が５０％となる波長λｇを調べ，λｇが４８０ｎｍ未満であれば，ＡｇＯ１／２を増量した組成へ変更しλｇを調べる，このような操作をλｇが４８０ｎｍ以上になるまで繰り返せば濡れ性の良い組成物を得ることができる。このような調整と判断は，本明細書の記載を参照して当業者は簡単に行うことができる。
【００３７】
本発明の組成物は，ヨウ化銀以外のハロゲン化銀化合物（ＡｇＦ，ＡｇＣｌ，ＡｇＢｒ）を任意成分として，含有してもよい。これら任意のハロゲン化銀化合物成分は，固相線温度，液相線温度，熱膨張係数，弾性率等の調整のために用いることができる。これら任意のハロゲン化銀化合物成分の含有量は合計で，好ましくは５モル％以下，より好ましくは３モル％以下，更に好ましくは０．１モル％以下である。なお発明において「ＡｇＦ，ＡｇＣｌ及びＡｇＢｒを実質的に含まない」というときは，ＡｇＦ，ＡｇＣｌ及びＡｇＢｒの合計量が０．０１モル％以下であることをいう。
【００３８】
本発明の組成物は，任意の銀化合物成分としてＡｇＳ１／２を含有してもよい。ＡｇＳ１／２は，固相線温度，液相線温度，熱膨張係数，弾性率等の調整，電気化学的安定性の向上のために用いることができる。ＡｇＳ１／２の含有量は，好ましくは２０モル％以下，より好ましくは１０モル％以下，更に好ましくは５モル％以下である。
【００３９】
本発明の組成物は，任意の酸化物成分としてＺｎＯを含有してもよい。ＺｎＯは，被封止材である酸化物との結合強度を高める効果がある。ＺｎＯの含有量は，好ましくは０．１〜１０モル％，より好ましくは０．７〜８モル％，更に好ましくは１．５〜５モル％である。
【００４０】
本発明の組成物は，任意の酸化物成分としてＬｉＯ１／２，ＮａＯ１／２，ＫＯ１／２，ＲｂＯ１／２，ＣｓＯ１／２，ＭｇＯ，ＣａＯ，ＳｒＯ，ＢａＯ，ＳｃＯ３／２，ＹＯ３／２，ランタノイド元素酸化物，ＴｉＯ２，ＺｒＯ２，ＨｆＯ２，ＶＯ５／２，ＮｂＯ５／２，ＴａＯ５／２，ＷＯ３，ＭｎＯ２，ＦｅＯ３／２，ＣｏＯ３／２，ＮｉＯ，ＣｕＯ１／２，ＢＯ３／２，ＡｌＯ３／２，ＧａＯ３／２，ＩｎＯ３／２，ＳｉＯ２，ＧｅＯ２，ＳｎＯ２，ＰＯ５／２，ＳｂＯ３／２，ＢｉＯ３／２，及びＴｅＯ２を含有してもよい。これら任意の酸化物成分は，固相線温度，液相線温度，熱膨張係数，弾性率等の調整のために含有させることができる。これら任意の酸化物成分の含有量は合計で，好ましくは１０モル％以下，より好ましくは８モル％以下，更に好ましくは５モル％以下である。
【００４１】
本発明の組成物は無鉛であり，即ちＰｂを実質的に含まない。ここに「無鉛」とは，不純物として微量が混入する場合でも，Ｐｂの含有量が１０００ｐｐｍ未満であることをいう。Ｐｂの含有量はより好ましくは１００ｐｐｍ未満である。
【００４２】
本発明の組成物は，加熱し融解することで目的の低融点組成物を与えることになるように予め調合された各種原料試薬粉末の混合物の形で提供してもよい。また，そのような混合物を加熱し溶融した後に冷却することで得られる，固溶体や複ハロゲン化物，ガラス相が形成されている形態の材料とすることもできる。固溶体や複ハロゲン化物，ガラス相が形成されていると，より短時間の加熱で融解しやすい組成物となることから，そのような形態の組成物であることがより好ましい。また，本発明の組成物は，酸，塩基，又は塩を含んだ水溶液を反応させ沈殿させることによっても製造することができる。
【００４３】
また，本発明の組成物は，粉末やビーズ，シート状，ロッド状等に加工して封止材として用いることができる。作業性の向上という点から水，有機溶剤，分散剤，増粘剤等と混合してペースト状の封止材としても用いることができる。有機溶剤としてはターピネオール，セロソルブ，イソボルニルシクロヘキサノール等を用いることができる。
【００４４】
また，本発明の封止材は，封止特性の向上のために，熱膨張率の小さいフィラー（例えば，β−ユークリプタイト，β−スポジュメン，石英ガラス，ムライト，コージェライト，チタン酸アルミニウム，タングステン酸ジルコニウム，インバー合金等）や弾性率が小さく耐熱性のある有機高分子材料（例えば，ポリイミド，シリコーン，ポリテトラフルオロエチレン，ポリフェニレンスルファイド，フッ素ゴム等）を含んだ形態のものとすることができる。その他に性能付加の観点から，例えば，導電性の付与のためには，金属（例えば，金属銀等），カーボンナノチューブ等の導電性フィラーを含んだ形態のものとすることができ，熱伝導性の付与のためには，高い熱伝導性を有するフィラー（例えば，窒化アルミニウム，炭化ケイ素等）を含んだ形態のものとすることができる。これらのフィラーは，本発明の組成物が用いられる封止対象の使用態様・使用環境に応じて求められる性能に合わせ，本発明の封止材の構成要素の一部をなすものとして配合すればよい。封止材の流動性を保つための封止材中のフィラーの含有率の上限は，フィラーの粒度分布にも依るが概ね５０体積％である。
【００４５】
本発明の封止材を用いる場合，封止対象は，その表面が，種々の金属，非金属（無機酸化物，フッ化物，窒化物，炭化物，有機ポリマー材料等）で構成されたものであることができる。但し，本発明の組成物には，無機酸化物を濡らす性質があるため，封止対象の少なくとも一部が無機酸化物である場合に用いるのが特に好ましい。
【００４６】
本発明の組成物は，封止温度に応じて，以下のようにガラス板に対し適した接触角を示すものを選択して用いることができる。
２５０℃の場合：５０°以下，３００℃の場合：２５°以下，３５０℃の場合：１５°以下。なお，本発明の組成物について「低接触角」というときは，無機酸化物であるガラス板表面に対して観察される接触角が，３５０℃において１５°以下であることをいい，より好ましくは，３５０℃において１５°以下であり，且つ３００℃において２５°以下及び／又は２５０℃において５０°以下であることをいう。
【００４７】
本発明の封止材は，これを用いて封止対象を封止した後，結晶化させることで，封止材の熱膨張係数を低下させ，機械的強度を向上させ，また耐熱衝撃性を向上させることができる。結晶化させるには，封止材をガラス転移点以上且つ液相線温度以下に一定時間保持すればよい。素早く確実に結晶化させるには５０℃〜１００℃の範囲で１分〜１時間程度保持して結晶核を生成させた後，１００〜１５０℃の範囲で１分〜１時間程度保持して結晶成長をさせるとよい。
【００４８】
本発明の封止材を用いて封止するとき，作業雰囲気は酸素を含んでいてもいなくてもよい。封止に際しては，封止対象に圧力をかけて接着性を更に高めることもでき，また，封止材に超音波等の振動を与えて融解を促進させることもできる。
【００４９】
本発明の封止材は種々の電子部品，例えば，水晶振動子，半導体素子，ＳＡＷ素子，有機ＥＬ素子に使用できる。その他，水素・ヘリウムのような低分子・低原子量のガスの透過が問題となる部品の封止や真空を保つことが必要になる部品の封止に使用できる。
【００５０】
本発明の封止材１２を用いた水晶振動子の構造を，分解した状態で図１に模式的に示す。
【実施例】
【００５１】
以下，実施例を参照して本発明の特徴をより具体的に説明するが，本発明がそれらの実施例に限定されることは意図しない。【００５２】
〔組成物１〜２６〕
表１〜５に従い，各組成物につき，合計５ｇとなるよう，示された配合割合で原料を秤取・調合し，乳鉢で粉砕・混合して粉末とした。得られた粉末５ｇを磁製ルツボに入れた。ルツボを大気中，４５０℃に加熱した炉内へ入れ，１０分間保持して原料混合物を溶融した。融液を室温にてグラファイト板上へ流し出して冷却させることにより，バルクとして各組成物を得た。【００５３】
〔物性の評価〕
上記で得られた各バルクについて，下記の方法により物性を評価した。【００５４】
１．吸収端の評価
組成物１〜２６の各バルク約１００ｍｇをサンプルとしてスライドガラスの中央に載せ，スライドガラスの端部には平均粒径５０μｍのジルコニアビーズを載せた。更に上からスライドガラスをもう１枚重ねた。所定の温度（組成物１〜１３，１６〜２５については３００℃，組成物１４〜１５，２６については３５０℃）に加熱した炉内へ，それらの重なったスライドガラスを入れた。１分後炉から取り出し，錘を載せた状態で室温まで冷却した。冷却後，マイクロメータを用いてサンプルの厚みを測定した。測定は，サンプルを挟んで重なったスライドガラス全体の厚みから２枚のスライドガラスの厚みを減算することにより行った。サンプルの厚みは４０〜７０μｍの範囲内であった。分光光度計（型名「Ｕ−３０１０」，（株）日立ハイテクノロジーズ製）に積分球を付属させた装置を用い，入射光角度は０度として，サンプル及びこれを挟む２枚のスライドガラスの全体の外部透過率を７００ｎｍ及び他の種々の波長λで測定し，前述の式１〜３より各サンプルにつき吸収端の波長を算出した。【００５５】
＜結果＞
組成物３及び５の内部透過率を分光透過率曲線として図２に示す。また，各組成物について吸収端波長の数値を表１〜５に示す。【００５６】
２．濡れ性の評価
組成物１〜２６の各バルクを，直径３ｍｍ×高さ５ｍｍの円柱状に切削加工してサンプルとした。各サンプルを２５ｍｍ角，１．３ｍｍ厚のガラス板（ソーダライムガラス）の非錫面（フロートガラス製造時の空気側の面）に立てて載せ電気炉へ入れた。５℃／分で２５０℃，３００℃又は３５０℃まで昇温した後，同温度で１時間保持し，加熱を止め，サンプルを放冷した。ガラス板上のサンプルの形状を観察し，図３に記載の各パラメータを計測し，それらを用いてθ／２法により接触角θを算出した。【００５７】
【数４】
2017068864.tif 000005
【００５８】
＜結果＞
各組成物について，ガラス板との接触角を表１〜５に示す。【００５９】
【表１】
2017068864.tif 000006
【００６０】
【表２】
2017068864.tif 000007
【００６１】
【表３】
2017068864.tif 000008
【００６２】
【表４】
2017068864.tif 000009
【００６３】
【表５】
2017068864.tif 000010
【００６４】
表１〜５に見られるように，組成物２，５，７，９，１１，１３，１５〜１８，２０，２２及び２４〜２６（即ち，全ての実施例）は，何れも吸収端の波長が４８０ｎｍ以上であり，３５０℃におけるガラス板との接触角は１５°以下である。このことは，実施例の組成物がこの温度において無機酸化物の封止に好適に使用できるものであることを示している。他方，組成物１，３，４，６，８，１０，１２，１４，１９，２１及び２３（即ち，全ての比較例）は，何れも吸収端の波長が４８０ｎｍ未満であり，３５０℃におけるガラス板への接触角は１５°を超えており，この温度における無機酸化物に対する封止材として，実施例より劣っていることを示している。【００６５】
また，表１〜５において各組成物の３００℃におけるガラス板との接触角を見ると，この温度において軟化する実施例の組成物のうち，組成物７，９，１１，１６〜１８，２０，２２及び２４〜２５は，ガラス版との接触角が２５°以下であり，この温度においても無機酸化物の封止に好適に使用できるものである。これに対し，３００℃で軟化する比較例の組成物のうちには，２５°以下の接触角を示すものはなく，何れも好適に使用できない。【００６６】
更に，表１〜５において，各組成物の２５０℃におけるガラス板との接触角を見ると，この温度において軟化する実施例の組成物のうち，組成物５，１６〜１８，２２及び２４〜２５は，ガラス板との接触角が５０°以下であり，この温度においても無機酸化物の封止に好適に使用できるものである。これに対し，２５０℃で軟化する比較例の組成物のうちには，５０°以下の接触角を示すものはなく，何れも好適に使用できない。【００６７】
３．Ｈｅリーク試験
＜低融点組成物のみを用いて封止したサンプルの作製＞
標準の金属製半導体パッケージの規格によるＴＯ−５型で，上部に開口のある金属キャップ（本体はコバール製であり，表面にＮｉメッキを施したもの）の上部を，３００℃に加熱した上記組成物２，５，７，９，１１，１３，１６〜１８，２０，２２，２４〜２５の融液に漬け，次いで組成物が付着した上部を上側に向けて金属キャップを台上に置いた。石英ガラス板を金属キャップ上に載せ，その状態でそれらを３００℃に設定した炉に投入した。炉を３００℃で１０分間保持後，炉の加熱を止め，金属キャップを炉内で放冷した。金属キャップと石英ガラスは固着していた。【００６８】
＜Ｈｅリーク評価方法＞
Ｈｅリーク試験には，JIS Z 2331:2006に規定された真空吹付け法を用いた。リークディテクタにはHELIOT700（(株)ULVAC製）を用いた。【００６９】
＜結果＞
組成物２，５，７，９，１１，１３，１６〜１８，２０，２２，２４〜２５のいずれにおいても５×１０−１１Ｐａ・ｍ３／秒の感度にてＨｅのリークは確認できなかった。このことは当該組成物がコバール（金属）表面とガラス（無機酸化物）表面の両方に隙間なく密着して優れた密封状態を作り出したことを示している。
【産業上の利用可能性】
【００７０】
本発明の低融点組成物は，水晶振動子，ＬＥＤ素子その他の電気電子部品に用いる封止材に用いることができ，有用である。
【符号の説明】
【００７１】
１０  蓋
１２  封止材
１４  セラミック基板
１６  水晶振動子
【図１】
2017068864.tif 000011
【図２】
2017068864.tif 000012
【図３】
2017068864.tif 000013
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
Ｍｏ及びＷから選ばれる１種又は２種，並びに，Ａｇ，Ｉ，及びＯを必須の構成要素として含んでなる低融点組成物であって，カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ＰＯ５／２  ・・・・・・０〜１０モル％，
ΣＡｇＱ１／ｑ  ・・  ６８〜９４モル％，及び
ΣＭＯｍ／２  ・・・  １８〜８８モル％，
を満たし，且つ，
ＬｉＯ１／２を含まず，
Ｒ１をアルカリ金属,Ｒ２をアルカリ土類金属としたとき，（２×ＭｏＯ３＋２×ＷＯ３＋３×ＰＯ５／２）／（ＡｇＯ１／２＋Ｒ１Ｏ１／２＋２×Ｒ２Ｏ）＜１であり，
酸化物表面に対し低接触角を示すものである，低融点組成物。
【請求項２】
Ｍｏ及びＷから選ばれる１種又は２種，並びに，Ａｇ，Ｉ，及びＯを必須の構成要素として含んでなる低融点組成物であって，カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ＰＯ５／２  ・・・・・・０〜１０モル％，
ΣＡｇＱ１／ｑ  ・・  ６８〜９４モル％，及び
ΣＭＯｍ／２  ・・・  １８〜８８モル％，
を満たし，且つ，
ＬｉＯ１／２を含まず，
吸収端の波長λｇが４８０ｎｍ以上である，低融点組成物。
【請求項３】
請求項１又は２の低融点組成物であって，Ｍｏ及びＷから選ばれる１種又は２種，並びに，Ａｇ，Ｉ，及びＯのみを構成要素として含んでなり，且つ
（２×ＭｏＯ３＋２×ＷＯ３）／ＡｇＯ１／２＜１である
低融点組成物。
【請求項４】
ＡｇＦ，ＡｇＣｌ及びＡｇＢｒを実質的に含まない，請求項１〜３の何れかの低融点組成物。
【請求項５】
Ｍｏ及びＷから選ばれる１種又は２種並びにＡｇ，Ｉ，及びＯを含んでなり，酸化物表面に対し低接触角を示す低融点組成物の製造方法であって，
カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして，該組成物を表したとき，該成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ＰＯ５／２  ・・・・・・０〜１０モル％，
ΣＡｇＱ１／ｑ  ・・  ６８〜９４モル％，及び
ΣＭＯｍ／２  ・・・  １８〜８８モル％，
を満たし，且つ，
ＬｉＯ１／２を含まず，
Ｒ１をアルカリ金属,Ｒ２をアルカリ土類金属としたとき，（２×ＭｏＯ３＋２×ＷＯ３＋３×ＰＯ５／２）／（ＡｇＯ１／２＋Ｒ１Ｏ１／２＋２×Ｒ２Ｏ）＜１
となるように原料を準備し調合し，加熱溶融した後冷却固化させる各ステップを含む，製造方法。
【請求項６】
Ｍｏ及びＷから選ばれる１種又は２種並びにＡｇ，Ｉ，及びＯを含んでなり，酸化物表面に対し低接触角を示す低融点組成物の製造方法であって，
カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして，該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ＰＯ５／２  ・・・・・・０〜１０モル％，
ΣＡｇＱ１／ｑ  ・・  ６８〜９４モル％，及び
ΣＭＯｍ／２  ・・・  １８〜８８モル％，
を満たし，且つ
ＬｉＯ１／２を含まず，
該組成物の吸収端の波長λｇが４８０ｎｍ以上
となるように原料を準備し調合し，加熱溶融した後冷却固化させる各ステップを含む，製造方法。
【請求項７】
請求項５又は６の製造方法であって，該低融点組成物がＭｏ及びＷから選ばれる１種又は２種，並びに，Ａｇ，Ｉ，及びＯのみを構成要素として含んでなり，且つ
（２×ＭｏＯ３＋２×ＷＯ３）／ＡｇＯ１／２＜１であるように
原料を準備し調合し，加熱溶融した後冷却固化させる各ステップを含む，製造方法。
【請求項８】
請求項５〜７の何れかの製造方法であって，該低融点組成物がＡｇＦ，ＡｇＣｌ及びＡｇＢｒを実質的に含まないように，原料を準備し調合し，加熱溶融した後冷却固化させる各ステップを含む，製造方法。
【請求項９】
請求項１〜４の何れかの低融点組成物を含んでなる低融点封止材。
【請求項１０】
請求項９の低融点封止材で封止された電子部品。
【請求項１１】
請求項９の低融点封止材で互いに接合された２以上の部材を含んでなる，電子部品。
【請求項１２】
水晶振動子，半導体素子，ＳＡＷ素子又は有機ＥＬ素子である，請求項１０又は１１の電子部品。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
Ｍｏ及びＷから選ばれる１種又は２種，並びに，Ａｇ，Ｉ，及びＯを必須の構成要素として含んでなる低融点組成物であって，カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ＰＯ５／２  ・・・・・・０〜１０モル％，
ΣＡｇＱ１／ｑ  ・・  ６８〜９４モル％，及び
ΣＭＯｍ／２  ・・・  １８〜８８モル％，
を満たし，且つ，
ＬｉＯ１／２を含まず，
Ｒ１をアルカリ金属,Ｒ２をアルカリ土類金属としたとき，（２×ＭｏＯ３＋２×ＷＯ３＋３×ＰＯ５／２）／（ＡｇＯ１／２＋Ｒ１Ｏ１／２＋２×Ｒ２Ｏ）＜１であり，
無機酸化物であるガラス板表面に対し３５０℃において１５°以下の低接触角を示すものである，低融点組成物。
【請求項２】
Ｍｏ及びＷから選ばれる１種又は２種，並びに，Ａｇ，Ｉ，及びＯを必須の構成要素として含んでなる低融点組成物であって，カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ＰＯ５／２  ・・・・・・０〜１０モル％，
ΣＡｇＱ１／ｑ  ・・  ６８〜９４モル％，及び
ΣＭＯｍ／２  ・・・  １８〜８８モル％，
を満たし，且つ，
ＬｉＯ１／２を含まず，
吸収端の波長λｇが４８０ｎｍ以上であり，
無機酸化物であるガラス板表面に対し３５０℃において１５°以下の低接触角を示すものである，低融点組成物。
【請求項３】
請求項１又は２の低融点組成物であって，Ｍｏ及びＷから選ばれる１種又は２種，並びに，Ａｇ，Ｉ，及びＯのみを構成要素として含んでなり，且つ
（２×ＭｏＯ３＋２×ＷＯ３）／ＡｇＯ１／２＜１である
低融点組成物。
【請求項４】
ＡｇＦ，ＡｇＣｌ及びＡｇＢｒを実質的に含まない，請求項１〜３の何れかの低融点組成物。
【請求項５】
Ｍｏ及びＷから選ばれる１種又は２種並びにＡｇ，Ｉ，及びＯを含んでなり，無機酸化物であるガラス板表面に対し３５０℃において１５°以下の低接触角を示す低融点組成物の製造方法であって，
カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして，該組成物を表したとき，該成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ＰＯ５／２  ・・・・・・０〜１０モル％，
ΣＡｇＱ１／ｑ  ・・  ６８〜９４モル％，及び
ΣＭＯｍ／２  ・・・  １８〜８８モル％，
を満たし，且つ，
ＬｉＯ１／２を含まず，
Ｒ１をアルカリ金属,Ｒ２をアルカリ土類金属としたとき，（２×ＭｏＯ３＋２×ＷＯ３＋３×ＰＯ５／２）／（ＡｇＯ１／２＋Ｒ１Ｏ１／２＋２×Ｒ２Ｏ）＜１
となるように原料を準備し調合し，加熱溶融した後冷却固化させる各ステップを含む，製造方法。
【請求項６】
Ｍｏ及びＷから選ばれる１種又は２種並びにＡｇ，Ｉ，及びＯを含んでなり，無機酸化物であるガラス板表面に対し３５０℃において１５°以下の低接触角を示す低融点組成物の製造方法であって，
カチオンとアニオンとが結合してなる，式ＭＱｍ／ｑ〔式中，Ｍは価数ｍのカチオン，Ｑは価数ｑのアニオンを表す。〕で示される種々の化合物の集合体として，且つ酸化物イオン（Ｏ２−）以外のアニオンは全てＡｇイオンと結合しているものとして，該組成物を表したとき，該組成物中それらの化合物が占める割合が次の条件：
ＡｇＩ  ・・・・・  １２〜８２モル％，
ＡｇＯ１／２  ・・・  １２〜６０モル％，
ＭｏＯ３＋ＷＯ３  ・   ６〜２８モル％，
ＰＯ５／２  ・・・・・・０〜１０モル％，
ΣＡｇＱ１／ｑ  ・・  ６８〜９４モル％，及び
ΣＭＯｍ／２  ・・・  １８〜８８モル％，
を満たし，且つ
ＬｉＯ１／２を含まず，
該組成物の吸収端の波長λｇが４８０ｎｍ以上
となるように原料を準備し調合し，加熱溶融した後冷却固化させる各ステップを含む，製造方法。
【請求項７】
請求項５又は６の製造方法であって，該低融点組成物がＭｏ及びＷから選ばれる１種又は２種，並びに，Ａｇ，Ｉ，及びＯのみを構成要素として含んでなり，且つ
（２×ＭｏＯ３＋２×ＷＯ３）／ＡｇＯ１／２＜１であるように
原料を準備し調合し，加熱溶融した後冷却固化させる各ステップを含む，製造方法。
【請求項８】
請求項５〜７の何れかの製造方法であって，該低融点組成物がＡｇＦ，ＡｇＣｌ及びＡｇＢｒを実質的に含まないように，原料を準備し調合し，加熱溶融した後冷却固化させる各ステップを含む，製造方法。
【請求項９】
請求項１〜４の何れかの低融点組成物を含んでなる低融点封止材。
【請求項１０】
請求項９の低融点封止材で封止された電子部品。
【請求項１１】
請求項９の低融点封止材で互いに接合された２以上の部材を含んでなる，電子部品。
【請求項１２】
水晶振動子，半導体素子，ＳＡＷ素子又は有機ＥＬ素子である，請求項１０又は１１の電子部品。
【国際調査報告】
2017068864.tif 000014
2017068864.tif 000015
2017068864.tif 000016
2017068864.tif 000017